СМЕШАННЫЙ ОКСИД ЦЕРИЯ И ДРУГОГО РЕДКОЗЕМЕЛЬНОГО ЭЛЕМЕНТА С ВЫСОКОЙ УДЕЛЬНОЙ ПЛОЩАДЬЮ ПОВЕРХНОСТИ, СПОСОБ ЕГО ПОЛУЧЕНИЯ И ИСПОЛЬЗОВАНИЕ В КАТАЛИЗЕ

2
1. Композиция, состоящая, главным образом, из оксида церия и, по меньшей мере, одного оксида другого редкоземельного элемента, отличающаяся тем, что удельная площадь ее поверхности после обжига при 1000°С в течение 5 часов составляет, по меньшей мере, 20 м/г.
2
2. Композиция по п.1, отличающаяся тем, что удельная площадь ее поверхности после обжига при 1000°С в течение 5 часов составляет, по меньшей мере, 22 м/г.
2
3. Композиция по п.1 или 2, отличающаяся тем, что удельная площадь ее поверхности после обжига при 1100°С в течение 5 часов составляет, по меньшей мере, 10 м/г.
2
4. Композиция по п.3, отличающаяся тем, что удельная площадь ее поверхности после обжига при 1100°С в течение 5 часов составляет, по меньшей мере, 14 м/г.
2
5. Композиция по п.1 или 2, отличающаяся тем, что удельная площадь ее поверхности после обжига при 900°С в течение 5 часов составляет, по меньшей мере, 30 м/г.
6. Композиция по п.1 или 2, отличающаяся тем, что другой редкоземельный элемент представляет собой иттрий, неодим, лантан, празеодим или сочетание последних двух элементов.
3
3
7. Композиция по п.1 или 2, отличающаяся тем, что после обжига при 1000°С в течение 5 часов она обладает пористостью, по меньшей мере, 0,15 см/г, в частности, по меньшей мере, 0,2 см/г, обеспечиваемой порами с диаметром самое большее 200 нм.
3
3
8. Композиция по по п.1 или 2, отличающаяся тем, что после обжига при 1000°С в течение 5 часов она обладает пористостью, по меньшей мере, 0,10 см/г, в частности, по меньшей мере, 0,15 см/г, обеспечиваемой порами с диаметром самое большее 50 нм.
9. Способ получения композиции по одному из предыдущих пунктов, отличающийся тем, что включает следующие стадии:
- получение среды, содержащей соединение церия;
- нагревание этой среды до температуры, по меньшей мере, 100°С;
- отделение осадка, полученного в конце предыдущей стадии, от жидкой среды, добавление к нему соединения другого редкоземельного элемента и получение другой жидкой среды;
- нагревание полученной таким образом среды до температуры, по меньшей мере, 100°С;
- доведение pH реакционной среды, полученной в конце предыдущей стадии нагревания, до основного;
- отделение и обжиг осадка, полученного на предыдущей стадии.
10. Способ по п.9, отличающийся тем, что в качестве соединений церия и другого редкоземельного элемента используют соединение, выбранное из нитратов, сульфатов, ацетатов, хлоридов или церий аммоний нитрата.
11. Каталитическая система, отличающаяся тем, что содержит композицию по любому из пп.1-8.
12. Способ обработки выхлопных газов двигателей внутреннего сгорания, отличающийся тем, что в качестве катализатора в нем используется каталитическая система по п.11 или композиция по любому из пп.1-8.